(57)【要約】【課題】十分な導電性能を有しており、導電性複合糸とすることで、導電性繊維の生地表面の飛び出しや脱落がなく、製品中にしっかりと固定することができ、クリーンルーム用や医療用の作業用ユニフォーム等の衣料用途や、カーテンなどのインテリア用途及び資材用途に好適に用いられる導電性複合糸及び導電性布帛を提供する。【解決手段】熱接着性成分を鞘部に配した芯鞘型の熱接着性繊維と導電性繊維が混繊された複合糸であって、乾熱処理後の電気抵抗値が１×１０４〜１×１０９Ω／ｃｍであることを特徴とする導電性複合糸。なお、乾熱処理とは熱風乾燥機を用いて熱接着性繊維の熱接着性成分の融点＋１０℃又は流動開始温度＋１０℃で１５分間熱処理を行うことをいう。【選択図】図１
2008013874.tif 000002
【特許請求の範囲】
【請求項１】
熱接着性成分を鞘部に配した芯鞘型の熱接着性繊維と導電性繊維が混繊された複合糸であって、乾熱処理後の電気抵抗値が１×１０４〜１×１０９Ω／ｃｍであることを特徴とする導電性複合糸。なお、乾熱処理とは熱風乾燥機を用いて熱接着性繊維の熱接着性成分の融点＋１０℃又は流動開始温度＋１０℃で１５分間熱処理を行うことをいう。
【請求項２】
熱接着性成分を鞘部に配した芯鞘型の熱接着性繊維の周りに導電性繊維が巻き付いたカバリング複合糸であって、乾熱処理後の電気抵抗値が１×１０４〜１×１０９Ω／ｃｍであることを特徴とする導電性複合糸。なお、乾熱処理とは熱風乾燥機を用いて熱接着性繊維の熱接着性成分の融点＋１０℃又は流動開始温度＋１０℃で１５分間熱処理を行うことをいう。
【請求項３】
導電性繊維は、複数の単糸からなるマルチフィラメントであって、各単糸は、ポリエステル系樹脂からなる非導電性成分と、導電性粒子を含有するポリエステル系樹脂からなる導電性成分とで構成される複合繊維であって、繊維の長手方向に対して垂直に切断した横断面において、非導電性成分中に導電性成分部分が存在し、かつ導電性成分は一部が繊維表面に露出している形状を呈している請求項１又は２記載の導電性複合糸。
【請求項４】
導電性繊維の導電性成分が、ブチレンテレフタレートを主たる繰り返し単位とするポリブチレンテレフタレートとにイソフタル酸（Ａ）、アジピン酸（Ｂ）のうち少なくとも一方が下記式範囲を満足する量共重合され、かつ導電性粒子が含有されている共重合ポリブチレンテレフタレートである請求項３記載の導電性複合糸。
（Ａの共重合量）＋（Ｂの共重合量）＝５〜５５モル％  
ただし（Ａの共重合量）≦４５モル％
【請求項５】
熱接着性繊維は、複数の単糸からなるマルチフィラメントであって、各単糸は、アルキレンテレフタレート単位を主体とする融点２２０℃以上のポリエステルＡと融点がポリエステルＡより３０℃以上低い熱接着性成分であるポリエステルＢからなり、ポリエステルＡを芯部にポリエステルＢを鞘部に配した芯鞘型複合繊維である請求項１〜４いずれかに記載の導電性複合糸。
【請求項６】
熱接着性繊維の熱接着性成分（ポリエステルＢ）が、テレフタル酸成分、エチレングリコール成分を有し、１，４−ブタンジオール成分、脂肪族ラクトン成分及びアジピン酸成分の少なくとも一成分を含有する共重合ポリエステルである請求項１〜５いずれかに記載の導電性複合糸。
【請求項７】
請求項１〜６いずれかに記載の導電性複合糸を少なくとも一部に用いた布帛であって、表面漏洩抵抗値が１×１０４Ω〜１×１０９Ωであることを特徴とする導電性布帛。
【発明の詳細な説明】
【技術分野】
【０００１】
本発明は、熱接着性繊維と導電性繊維が混繊された複合糸又は熱接着性繊維の周りに導電性繊維が巻き付いたカバリング複合糸であって、熱接着性繊維を溶融することにより、製品中に導電性繊維が固定しやすくなるものであって、各種の衣料用途、インテリア用途及びフィルター用途、産業資材用途に用いることができる導電性複合糸に関するものである。また本発明は、このような導電性複合糸を含有する織編物、不織布等の布帛に関するものである。
【背景技術】
【０００２】
ポリエステル、ポリアミド、ポリオレフィン等の疎水性ポリマーからなる繊維は、機械特性、耐薬品性、耐候性等の多くの長所を有しており、衣料のみならず産業資材用途にも広く用いられている。しかしこれらの繊維は摩擦等による静電気の発生が著しいため、空気中の粉塵を吸引して美観を低下させたり、人体への電撃を与えて不快感を与えたり、さらにはスパークによる電子機器への障害や、引火性物質への引火爆発等の問題を引き起こす場合があり、そのために導電性を付与するための多くの研究がなされてきた。
【０００３】
特許文献１には、導電性カーボンブラックや金属粉等の導電性粒子を含有する導電性成分を非導電性ポリマーで包み込んだ芯鞘型の複合繊維が記載されている。このような芯鞘型の複合繊維であれば、導電性粒子は繊維の内部のみに存在するので、操業時のトラブルは生じにくく、操業性よく得ることが可能であった。しかしながら、導電性粒子が繊維内部のみに存在するため、導電性能は不十分であった。
【０００４】
一方、特許文献２には、導電性粒子を含有する導電性成分を鞘部に配した芯鞘型の導電性複合繊維が記載されている。このような導電性複合繊維は、操業時のトラブルは生じやすいが、導電性能はかなり満足できるものであった。
【０００５】
また、導電性複合繊維は、他の繊維とともに用いて織編物等の布帛にすることが多いが、通常、導電性繊維は導電性カーボンブラックを含有するため、伸縮性が乏しく、織編物としてユニフォーム、フィルター等の製品として用いた際に、生地の伸縮具合によっては、導電性繊維が生地表面に飛び出してしまい、導電性繊維が切断されるという欠点があった。このような飛び出しや切断が生じると、布帛に目的とする導電性能を付与することが困難であった。また、導電性繊維は伸縮性が乏しいことから摩擦や摩耗によって、強伸度特性も低下しやすいという問題があった。
【０００６】
特許文献３には、弾性繊維を芯糸としその周囲に合成繊維フィラメントを二重に巻付けてなるダブルカバリング弾性糸において、カバリング用下巻糸が導電性無機粉末を含有する導電糸であり、カバリング用上巻糸が捲縮加工糸であるものが記載されている。
【０００７】
しかしながら、この制電性カバリング弾性糸は、ストッキング用途に使用するものであり、静電気の除去を目的とするものであるため、導電性能は不十分であり、また、生地表面への飛び出しの防止も不十分なものであった。
【特許文献１】特開平０９−１４３８２１号公報
【特許文献２】ＷＯ２００２／０７５０３０号公報
【特許文献３】特開平１１−２７９８８１号公報
【発明の開示】
【発明が解決しようとする課題】
【０００８】
本発明は、上記のような問題点を解決するもので、十分な導電性能を有しており、熱接着性繊維を用いた導電性複合糸とすることで、熱接着性繊維を溶融させた後は導電性繊維の生地表面の飛び出しや脱落がなく、製品中にしっかりと固定することができ、導電性能を長期間維持することが可能となり、クリーンルーム用や医療用の作業用ユニフォーム等の衣料用途や、カーテンなどのインテリア用途及び資材用途に好適に用いられる導電性複合糸及び導電性布帛を提供することを技術的な課題とするものである。
【課題を解決するための手段】
【０００９】
本発明者らは、上記課題を解決するために検討した結果、本発明に到達した。すなわち、本発明は次の（１）〜（３）を要旨とするものである。
（１）熱接着性成分を鞘部に配した芯鞘型の熱接着性繊維と導電性繊維が混繊された複合糸であって、乾熱処理後の電気抵抗値が１×１０４〜１×１０９Ω／ｃｍであることを特徴とする導電性複合糸。なお、乾熱処理とは熱風乾燥機を用いて熱接着性繊維の熱接着性成分の融点＋１０℃又は流動開始温度＋１０℃で１５分間熱処理を行うことをいう。
（２）熱接着性成分を鞘部に配した芯鞘型の熱接着性繊維の周りに導電性繊維が巻き付いたカバリング複合糸であって、乾熱処理後の電気抵抗値が１×１０４〜１×１０９Ω／ｃｍであることを特徴とする導電性複合糸。なお、乾熱処理とは熱風乾燥機を用いて熱接着性繊維の熱接着性成分の融点＋１０℃又は流動開始温度＋１０℃で１５分間熱処理を行うことをいう。
（３）（１）又は（２）記載の導電性複合繊維を少なくとも一部に用いた布帛であって、表面漏洩抵抗値が１×１０４Ω〜１×１０９Ωであることを特徴とする導電性布帛。
【００１０】
以下、本発明について詳細に説明する。
本発明の導電性複合糸は、熱接着性繊維と導電性繊維からなるものであり、両者が混繊された複合糸又は熱接着性繊維の周りに導電性繊維が巻き付いたカバリング複合糸である。まず、導電性繊維について説明する。
【００１１】
導電性繊維は、複数の単糸からなるマルチフィラメントであって、各単糸は、ポリエステル系樹脂からなる非導電性成分と、導電性粒子を含有するポリエステル系樹脂からなる導電性成分とで構成される複合繊維であることが好ましい。そして各単糸は、繊維の長手方向に対して垂直に切断した横断面において、非導電性成分中に導電性成分部分が存在し、かつ導電性成分は一部が繊維表面に露出している形状を呈しているものであることが好ましい。
【００１２】
まず、導電性成分について説明する。導電性成分のポリエステル系樹脂としては、ポリエチレンテレフタレート（ＰＥＴ）、ポリブチレンテレフタレート（ＰＢＴ）等を用いることができ、これらを単独あるいはブレンドや共重合したものも用いることができる。
【００１３】
中でもＰＢＴを用いることが好ましい。ＰＢＴは非常に結晶性の高い樹脂であることから、導電性粒子の配列欠陥を少なくさせるものであり、導電性粒子の性能を効率よく得ることができる。さらには、ＰＢＴに特定の共重合成分を含有させることによって、導電性粒子の含有量を増加させることができ、導電性能の向上を図ることができる。
【００１４】
このような共重合成分としては、イソフタル酸やアジピン酸が好ましく、どちらか一方、もしくは両者を共重合成分として、共重合させることが好ましい。これにより、導電性成分と導電性粒子との相溶性（表面濡れ性）を向上させ、導電性粒子の混入量を増加させることができ、優れた導電性能を有するものとすることができる。さらにはポリマーの柔軟性が向上し、紡糸延伸工程をスムーズに行うことができ、長さ方向に均一な導電性能を有するものとすることができる。
【００１５】
これらの共重合成分のＰＢＴ中の共重合量としては、イソフタル酸とアジピン酸を併用する場合、どちらか一方のみを用いる場合ともに、全体の共重合量を５〜５５モル％とし、中でも１０〜５０モル％とすることが好ましい。
【００１６】
共重合量が５モル％未満では、導電性粒子との相溶性（表面濡れ性）の向上が得られず、導電性粒子の混入量の増加やポリマーの柔軟性が向上することによる導電性粒子の配列の向上効果を奏することができない。一方、５５モル％を超えると、ポリマー自体が完全に非結晶になるため、導電性粒子のポリマー中へ分散が困難となる。
【００１７】
また、導電性成分に含有される導電性粒子としては、導電性カーボンブラックや金属粉末（銀、ニッケル、銅、鉄、錫あるいはこれらの合金等）、硫化銅、沃化銅、硫化亜鉛、硫化カドミウム等の金属化合物が挙げられる。また、酸化錫に酸化アンチモンを少量添加したり、酸化亜鉛に酸化アルミニウムを少量添加して導電性粒子としたものも挙げられる。
【００１８】
さらには、酸化チタンの表面に酸化錫をコーティングし、酸化アンチモンを混合焼成し、導電性粒子としたものも用いることができる。中でも好ましいものは、導電性繊維の性能向上として汎用的に使用され、他の金属粒子と比較し、ポリマー流動性を阻害しにくい導電性カーボンブラック（アセチレンブラック、ケッチェンブラック等）である。
【００１９】
また、導電性粒子の粒径は、特に限定されるものではないが、平均粒径が１μｍ以下のものとすることが好ましい。１μｍを超えると、導電性粒子のポリマー中への分散性が悪くなりやすく、導電性能や強伸度特性の低下した繊維となりやすい。
【００２０】
導電性成分における導電性粒子の含有量については、導電性粒子の種類、導電性能、粒子径、粒子の連鎖形成能及び用いるポリマーの特質によって適宣選択すればよいが、導電性成分中の５〜５０質量％とすることが好ましく、さらに好ましくは１０〜４０質量%である。含有量が５質量％未満では、導電性能が不十分になる場合があり、また、５０質量％を超えると、導電性粒子のポリマー中への分散が難しくなるので好ましくない。
【００２１】
非導電性成分のポリエステル系樹脂は、溶融紡糸可能なあらゆるポリエステルポリマーが適用可能であるが、中でも、ＰＥＴ、ポリエチレンオキシベンゾエート、ＰＢＴ等を用いることができる。また、目的に応じてこれらのポリマーの共重合体や混合物としてもよい。なお、非導電性成分と導電性成分との剥離を防止するという点から、導電性成分との相溶性を考慮することが好ましい。
【００２２】
また、導電性成分と非導電性成分のポリエステル系樹脂中には、効果を損なわない範囲であれば目的に応じて、ワックス類、ポリアルキレンオキシド類、各種界面活性剤、有機電解質等の分散剤や酸化防止剤、紫外線吸収剤等の安定剤、着色剤、顔料、流動性改善剤、その他の添加剤を加えることもできる。
【００２３】
次に、本発明における導電性繊維の複合形態について図面を用いて説明する。
本発明における導電性繊維は、繊維の長手方向に対して垂直に切断した横断面において、非導電性成分中に導電性成分部分が存在し、かつ導電性成分は一部が繊維表面に露出していることが好ましい。
【００２４】
つまり、一例としては、図１（ａ）〜（ｄ）に示すように、略三角形状の導電性成分部分が非導電性成分中に存在しており、導電性成分の一部（略三角形状の一辺）が繊維表面に露出しているようなものが挙げられる。導電性成分部分の形状は特に限定されるものではなく、四角形や半円形状のものであってもよい。
【００２５】
図１（ａ）は、導電性成分部分の数が１個であるもの、（ｂ）は２個、（ｃ）は３個、（ｄ）は４個であるものの例である。導電性成分部分の数は２〜２０個が好ましく、中でも３〜８個が好ましい。導電性成分部分の数が１個であると、繊維表面に露出している部分が湿熱処理後、着用等による負荷を受けた時にクラックが生じたり、破損、欠落すると、導電性能が不十分となり、当初の導電性能を維持できなくなる場合がある。一方、導電性成分部分が２０個を超える場合は、繊維表面への露出部分が多くなりやすく、操業時のトラブルや湿熱処理後のクラックが生じやすくなる。このため、導電性成分部分の繊維表面への露出の割合は、円周の３／４以下、中でも１／２以下とすることが好ましく、より好ましくは１／３以下である。
【００２６】
さらに、本発明における導電性繊維の形状として、導電性成分部分の繊維表面に露出している部分が２箇所以上あり、かつ導電性成分部分が繊維中心部付近を連通する形状を呈していることが好ましい。その一例としては、図２（ａ）〜（ｃ）に示すようなものが挙げられる。図２（ａ）は、導電性成分部分が繊維の中心部付近を通って一直線状に配置されているものであり、繊維表面に露出している部分が２箇所のものである。（ｂ）は、導電性成分部分が繊維の中心部付近を通って十字形状に配置されており、繊維表面に露出している部分が４箇所のものである。（ｃ）は、導電性成分部分が繊維の中心部付近を通って三方に分かれた形状に配置されており、繊維表面に露出している部分が３箇所のものである。
【００２７】
このように、導電性成分部分が繊維中心部付近を連通し、かつ繊維表面に２箇所以上露出していることにより、繊維表面に多数の導電性の接点が存在し、かつそれらの接点間が中心部を介して導通することにより電気の流れが多方向で可能となるので、導電性に優れた繊維とすることができる。このため、中でも導電性成分の繊維表面に露出している部分が３箇所以上とすることが好ましい。ただし、露出している部分の箇所が増えると、繊維表面への露出部分が多くなりやすく、操業時のトラブルや滅菌処理後のクラックが生じやすくなるため、３〜８箇所とすることが好ましい。また、導電性成分部分の繊維表面への露出の割合は、円周の３／４以下、中でも１／２以下とすることが好ましく、より好ましくは１／３以下である。
【００２８】
また、非導電性成分と導電性成分の複合比率は、非導電性成分が６０〜９０質量％、導電性成分が４０〜１０質量％とすることが好ましく、より好ましくは非導電性成分が７０〜８５質量％、導電性成分が３０〜１５質量％である。導電性成分の複合比率が１０質量％未満では、導電性性能が十分でない場合があり、一方、導電性成分の複合比率が４０質量％を超えると、強伸度特性等の糸質性能が劣ったり、操業時のトラブルや滅菌処理後のクラックが生じやすくなる。
【００２９】
次に、熱接着性繊維について説明する。熱接着性繊維は、熱接着性成分を鞘部に配した芯鞘型の複合繊維であるが、中でも、複数の単糸からなるマルチフィラメントであって、各単糸は、アルキレンテレフタレート単位を主体とする融点２２０℃以上のポリエステルＡと融点がポリエステルＡより30℃以上低い熱接着性成分であるポリエステルＢからなり、ポリエステルＡを芯部にポリエステルＢを鞘部に配した芯鞘型複合繊維であることが好ましい。
【００３０】
ポリエステルＡの融点が２２０℃未満になると、熱接着性繊維を安定して製糸することが困難となるばかりでなく、得られる複合糸として布帛等の繊維構造物に用いた場合に、繊維構造物を熱処理したときの寸法安定性が低下する。ポリアルキレンテレフタレートの具体例としては、ＰＥＴやポリブチレンテレフタレート（ＰＢＴ）、ポリトリメチレンテレフタレート（ＰＴＴ）が挙げられ、これらを単独、あるいはブレンド、または共重合して用いることができる。
【００３１】
また、このようなポリエステルＡには、本発明の効果を損なわない範囲であれば、共重合成分として、イソフタル酸、５−ナトリウムスルホイソフタル酸、無水フタル酸、ナフタレンギカルボン酸、トリメリット酸、ピロメリット酸、アジピン酸、アゼライン酸、セバシン酸、ドデカン2酸、４−ヒドロキシ安息香酸、ｅ−カプロラクトン、燐酸等の酸成分、グリセリン、ジエチレングリコール、１，４−ブタンジオール、トリメチルプロパン、１，４−シクロヘキサンジメタノール、ネオペンチルグリコール、ペンタエリスリトール、２，２−ビス｛４−（β−ヒドロキシ）フェニル｝プロパンのエチレンオキシド付加体等を共重合していてもよい。
【００３２】
さらに、本発明の効果を損なわない範囲であれば、酸化防止剤、艶消し剤、着色剤、滑剤、結晶核剤等の添加剤を含有してもよい。
【００３３】
ポリエステルＢは熱接着性成分であり、融点がポリエステルＡより３０℃以上低いものとし、融点１３０〜２００℃、ガラス転移点２０〜８０℃、結晶開始温度９０〜１３０℃であることが好ましい。
【００３４】
ポリエステルＡとの融点の差が３０℃未満であると、ポリエステルＢを熱融着させる際の熱処理温度を高温とする必要があり、ポリエステルＡの劣化も生じやすくなるため好ましくない。
【００３５】
ポリエステルＢとしては、１，４−ブタンジオール成分、脂肪族ラクトン成分及びアジピン酸成分のうちの少なくとも一成分と、テレフタル酸成分及びエチレングリコール成分とを含有する共重合ポリエステルとすることが好ましい。特にテレフタル酸成分、脂肪族ラクトン成分、エチレングリコール成分及び１，４−ブタンジオール成分からなる共重合ポリエステルは、比較的結晶化速度が速く、紡糸時や熱接着加工後の冷却の面からも好ましい。なお、脂肪族ラクトン成分としては、炭素数４〜１１のラクトンが好ましく、特に好ましいラクトンとしては、ε−カプロラクトン（ε−ＣＬ）が挙げられる。
【００３６】
なお、ポリエステルＢ中にもその効果を損なわない範囲であれば、酸化防止剤、艶消し剤、着色剤、滑剤、結晶核剤の添加剤を含有していてもよい。
【００３７】
そして、本発明の導電性複合糸は、熱接着性繊維と導電性繊維が混繊された複合糸又は熱接着性繊維の周りに導電性繊維が巻き付いたカバリング複合糸であるが、このような複合糸とすることで、導電性繊維単独で織編物等の製品に用いる場合に比べて、優れた効果がある。つまり、導電性繊維は伸縮性が乏しく、織編物としてユニフォーム、フィルター等の製品として用いた際に、生地の伸縮具合によっては、導電性繊維が生地表面に飛び出してしまい、導電性繊維が切断され、目的とする導電性能が得られなくなるといった問題が生じる。また、導電性繊維単独で用いる場合は、強伸度特性においても劣る場合が多い。
【００３８】
熱接着性繊維を用いた導電性複合糸とすることで、熱処理を施した後、熱接着性繊維の熱接着性成分が溶融して導電性繊維に融着し、固定されるために、織編物等の製品にした場合に導電性繊維の生地表面の飛び出しや脱落がなく、製品中にしっかりと固定することができる。また、熱接着性繊維が融着する際には導電性繊維が一定の割合で繊維表面に露出した形状となって固定されるので、電気抵抗値の糸長方向のバラツキも生じないものとなる。
【００３９】
本発明の導電性複合糸を熱接着性繊維と導電性繊維が混繊された複合糸とする場合は、両繊維を合撚したものや、エアーを利用したインターレース等で混繊したものが挙げられる。
【００４０】
本発明の導電性複合糸を熱接着性繊維の周りに導電性繊維が巻き付いたカバリング複合糸とする場合は、カバリング機を用いたシングルカバリング糸やダブルカバリング糸が挙げられる。本発明の導電性複合糸をカバリング複合糸とする場合、導電性繊維の周りに熱接着性繊維が巻き付いたカバリング複合糸であると、導電性繊維の生地表面への露出が少なくなり、その結果、得られる製品は十分な導電性能が得られなくなるため、本発明においては、熱接着性繊維の周りに導電性繊維が巻き付いた導電性複合糸とする。
【００４１】
図３はシングルカバリング糸の模式図であり、熱接着性繊維１の周りに導電性繊維２が平行に巻き付いたものである。図４はダブルカバリング糸の模式図であり、熱接着性繊維１の周りに導電性繊維２が２本交差するように巻き付いたものである。
【００４２】
そして、カバリングでの撚糸回数は、２００〜１０００Ｔ／Ｍの範囲が好ましい。２００Ｔ／Ｍ未満であると、カバリング糸とした際の導電性繊維の露出割合が低くなる場合があり好ましくない。一方、１０００Ｔ／Ｍを超えると、導電性能は十分に発揮されるが、コストが高くなる。
【００４３】
本発明の導電性複合糸（混繊複合糸又はカバリング複合糸）は、熱接着性繊維の総繊度（Ｍ）と導電性繊維の総繊度（Ｎ）の比（Ｍ／Ｎ）が５０／１〜１／１であることが好ましく、中でも２０／１〜１／１であることが好ましく、さらには１０／１〜１／１であることが好ましい。
【００４４】
熱接着性繊維の総繊度の比が５０を超えると、導電性繊維が複合糸表面に露出する割合が少なくなり、その結果、十分な導電性能が得られなくなる。一方、熱接着性繊維の総繊度の比が１未満であると、複合糸全体としての繊度が細くなり、織編物に用いた場合の強度や伸度等の物性が低下しやすくなる。
【００４５】
そして、本発明の導電性複合糸は、導電性能として、乾熱処理後の電気抵抗値が１×１０４Ω／cm〜１×１０９Ω／cm、中でも１×１０５Ω／cm〜１×１０８Ω／cmであることが好ましい。複合糸の電気抵抗値が１×１０９Ω／cmを超えると、導電性能が不十分となり、得られる布帛を通常の環境下で使用した場合に、布帛の帯電を防止する効果が小さくなる。一方、１×１０４Ω／cm未満にしようとすると、導電性粒子をポリマーに多量に含有させることが必要となり、繊維物性に悪影響を及ぼすばかりか、紡糸、延伸時にトラブルが生じやすくなる。
【００４６】
なお、本発明における導電性複合糸の乾熱処理は、導電性複合糸に熱風乾燥機を用いて熱接着性繊維の熱接着性成分の融点＋１０℃又は流動開始温度＋１０℃で１５分間行うものをいう。このとき、導電性複合糸を熱風乾燥機中に繊度の１／５０ｇの荷重をかけて吊り下げ、乾燥機中の温度を融点＋１０℃又は流動開始温度＋１０℃にして１５分間放置する。
【００４７】
そして、乾熱処理により熱接着性繊維の熱接着性成分を溶融させた後、放置して熱接着性成分が固化した後に電気抵抗値を測定する。
【００４８】
電気抵抗値は、ＡＡＴＣＣ７６法に準じて以下のようにして測定するものである。導電性複合糸（マルチフィラメントもしくは単糸のいずれでもよい）を長さ方向に１５ｃｍ程度にカットして、１０サンプルを採取する。このサンプルの両端の表面にケラチンクリームを塗布し、この表面部分を金属端子に接続し、試料測定長１０ｃｍにて、５０Ｖの直流電流を印加して電流値を測定し、下記式で電気抵抗値を算出する。算出した１０個のサンプルの電気抵抗値の相加平均値とする。
電気抵抗値＝Ｅ／（Ｉ×Ｌ）
Ｅ：電圧（Ｖ）    Ｉ：測定電流（Ａ）      Ｌ：測定長（cm）
【００４９】
次に、本発明の導電性複合糸（カバリング複合糸）の製造方法について説明する。
まず、導電性成分を得る方法としては、ベースとなるポリマーの重合段階で導電性粒子を添加する方法や、導電性粒子を後加工でポリマーに添加して溶融混練する方法があるが、用いるポリマーによっては重合段階での添加が困難なものもあるので、後加工で溶融混練する方法が好ましい。
このようにして得られた導電性成分と非導電性成分とを用い、必要に応じて乾燥等の処理を行ってチップ化し、通常の二成分系の複合溶融紡糸装置を用いて複合紡糸する。そして、得られた糸条を延伸、熱処理することによって、導電性繊維を得ることができる。
【００５０】
次に、ポリエステルＡとして融点が２５６℃のＰＥＴを芯部に用い、鞘部にポリエステルＢとして１，４−ブタンジオールを５０ｍｏｌ％共重合した融点１８１℃のポリエチレンテレフタレートを用い、ポリエステルＡを芯部にポリマーＢを鞘部に配し、芯鞘質量比率１：１となるようにして、通常の二成分系の複合溶融紡糸装置を用いて複合紡糸する。そして、得られた糸条を延伸、熱処理することによって、熱接着性繊維を得ることができる。
得られた導電性繊維と熱接着性繊維を用いてカバリングを行い、カバリング複合糸とする。
【００５１】
次に、本発明の導電性布帛について説明する。本発明の導電性布帛は、上記したような本発明の導電性複合糸を少なくとも一部に用いた布帛であって、表面漏洩抵抗値が１×１０４Ω〜１×１０９のものであり、中でも１×１０５Ω〜１×１０８であることが好ましい。表面漏洩抵抗値は、布帛の電気抵抗値を示すものであり、導電性複合糸の熱接着性繊維の熱接着性成分が溶融した状態で測定するものである。通常は精練や染色工程後に熱セットすることにより熱接着性繊維の熱接着性成分が溶融し、導電性繊維と一体化するものである。
【００５２】
導電性複合糸の熱接着性繊維が溶融していない場合は、熱風乾燥機を用いて熱接着性繊維の熱接着性成分の融点＋１０℃又は流動開始温度＋１０℃で１５分間熱処理を行い、熱接着性成分を溶融させた後、放置して熱接着性成分が固化した後に表面漏洩抵抗値を測定するものである。
【００５３】
本発明における表面漏洩抵抗値は、ＪＩＳ  Ｌ  １０９４「参考  表面漏えい抵抗測定法・クリンギング測定法」の表面漏えい抵抗測定法に準じて測定するものである。
【００５４】
そして、表面漏洩抵抗値は、経糸方向及び緯糸方向、又はウエール方向及びコース方向にそれぞれ測定を行うが、いずれか一方の測定値が１×１０４Ω〜１×１０９Ωを満足することが必要である。
【００５５】
表面漏洩抵抗値が１×１０９Ω以下であることは、布帛自体の帯電が極端に低くなることを示している。このため、半導体や各種ＩＴ関連機器や精密部品を製造するクリーンルーム内で使用した際に適したものとなる。
【００５６】
表面漏洩抵抗値が１×１０９Ωを超えると、導電性能が不十分となり、得られる布帛を通常の環境下で使用した場合に、布帛の帯電を防止する効果に乏しいものとなる。一方、１×１０４Ω未満にしようとすると、導電性複合糸に導電性粒子をポリマー中に多量に含有させることが必要となり、前記したように繊維物性に悪影響を及ぼすばかりか、紡糸、延伸時にトラブルが生じやすくなる。
【００５７】
そして、本発明の導電性布帛に占める本発明の導電性複合糸の割合は０．１〜５．０質量％であることが好ましい。０．１質量％未満であると、十分な導電性能を布帛に付与することが困難となりやすい。一方、５．０質量％を超えると、導電性能は十分に付与されているため、布帛としての導電性能の向上は期待できず、コスト的に不利となりやすい。
【００５８】
なお、本発明の導電性布帛を構成する導電性複合糸以外の他の繊維としては特に限定されるものではなく、用途に応じて適宜選択することができる。
【００５９】
本発明の導電性布帛の種類としては、織編物や不織布、各種のシート等が挙げられる。織物の場合、経糸と緯糸のどちらか一方もしくは両方に本発明の導電性複合糸を用い、織物中に導電性複合糸を１０mm以下、より好ましくは１〜５mmの間隔で配置することが好ましい。織組織としては、特に限定されるものではなく、平織、綾織、絡み織等を挙げることができる。
【００６０】
編物の場合は、丸編、緯編、経編のいずれでもよく、丸編、緯編の場合は、１０mm以下、より好ましくは１〜５ｍｍの間隔で本発明の導電性複合糸をボーダー状に挿入することが好ましい。経編の場合も本発明の導電性複合糸を１０ｍｍ以下、より好ましくは１〜５ｍｍの間隔でストライプ状に挿入することが好ましい。
【００６１】
不織布の場合は、本発明の導電性複合糸を短繊維状にして、他の繊維と混綿して不織布にしたり、他の繊維から得られた不織布中に本発明の導電性複合糸を挿入することが好ましい。
【００６２】
本発明の導電性布帛は、上記のように本発明の導電性複合糸を用いたものであるため、導電性繊維の生地表面の飛び出しや脱落がなく、布帛中にしっかりと固定することができ、導電性能を長期間維持することが可能となるものである。
【００６３】
このような性能は、導電性布帛をＪＩＳ  Ｌ−１０５８のスナッグ(金鋸法)試験機にて1時間処理した後に、前記した方法に従って表面漏洩抵抗値を測定し、処理前の表面漏洩抵抗値との比を表面漏洩抵抗値低下率として以下のように算出した場合に、１００以下であることが好ましい。
【００６４】
なお、このとき表面漏洩抵抗値は、経糸方向及び緯糸方向、又はウエール方向及びコース方向の測定値のうち、処理前の表面漏洩抵抗値が低い方の値（経糸方向又は緯糸方向、ウエール方向又はコース方向）を用いるものとする。
表面漏洩抵抗値低下率＝（処理後の表面漏洩抵抗値／処理前の表面漏洩抵抗値）
【発明の効果】
【００６５】
本発明の導電性複合糸は、十分な導電性能を有しており、熱接着性繊維を含むものであるため、熱処理により熱接着性繊維の熱接着性成分を溶融させた後は、導電性繊維が複合糸中や製品中で固定されるので、導電性繊維の生地表面の飛び出しや脱落がなく、製品中にしっかりと固定することができ、導電性性能の耐久性にも優れるものとなる。
【００６６】
そして、本発明の導電性布帛は本発明の導電性複合糸を用いているものであるため、クリーンルーム用や医療用の作業用ユニフォーム等の衣料用途や、カーテンなどのインテリア用途及び資材用途に好適に用いることができる。
【実施例】
【００６７】
次に、実施例により本発明を具体的に説明する。なお、実施例中の各種の値の測定及び評価は以下のように行った。
１．導電性複合糸の乾熱処理後の電気抵抗値
前記した方法に従って測定、算出した。
２．導電性布帛の表面漏洩抵抗値、導電性能保持率
前記した方法に従って測定、算出した。
【００６８】
実施例１
ＰＢＴを75質量％、平均粒径0.2 μm の導電性カーボンブラック25質量％を溶融混練し、常法によりチップ化して導電性成分のポリマーを得た。また、イソフタル酸８モル％が共重合された共重合ＰＥＴを上記と同様に溶融混練し、常法によりチップ化して非導電性成分のポリマーを得た。次に、単糸の横断面形状が図１（ｃ）となるように設計された紡糸口金を用いて、通常の複合紡糸装置より紡糸温度２６０℃、導電性成分の複合比率２０質量％となるように紡糸し、冷却し、オイリングしながら３０００ｍ／分の速度で巻き取り、４５dtex／２ｆの未延伸糸を得た。そして、この未延伸糸を９０℃の熱ローラを介して１．６倍に延伸し、さらに、１９０℃のヒートプレートで熱処理を行った後に巻き取り、図１（ｃ）の断面形状を呈する２８dtex／２の導電性繊維を得た。
【００６９】
熱接着性繊維として、ポリエステルＡとして、融点が２５６℃、極限粘度０．６１のＰＥＴを芯部に用い、鞘部に熱接着性成分（ポリエステルＢ）として１，４−ブタンジオールを５０ｍｏｌ％共重合した極限粘度０．７８、Ｔｍ（融点）１８１℃、Ｔｇ（ガラス転移点）４８℃の結晶性のポリエチレンテレフタレートを用い、ポリエステルＡを芯部にポリマーＢを鞘部とし、芯鞘質量比率１：１となるようにして、通常の複合紡糸装置より紡糸温度２７０℃で溶融紡糸を行った。続いて、冷却、オイリングしながら３０００ｍ／分の速度で巻き取り、９６dtex／２４ｆの未延伸糸を得た。その後８０℃の熱ローラを介して１．７１倍に延伸し、さらに、１３０℃のヒートプレート上で熱処理を行って巻き取り、５６dtex／２４ｆの熱接着性繊維を得た。
【００７０】
そして、熱接着性繊維の周りに導電性繊維が巻き付いたカバリング複合糸となるように、片岡エンジニアリング社製のカバリング機（PS-D-230）を用い、撚糸回数7００Ｔ／Ｍ、Ｚ撚りで図３に示すようなシングルカバリングのカバリング複合糸を得た。なお、熱接着性繊維の総繊度（Ｍ）と導電性繊維の総繊度（Ｎ）との繊度比（Ｍ／Ｎ）は、３／１であった。  
【００７１】
次いで、通常のＰＥＴからなる８４dtex／３６ｆのマルチフィラメント（糸条Ｐ）と、得られたカバリング複合糸を糸条Ｑとし、経糸として、糸条Ｐと糸条Ｑを１０：１の比率で用いた。緯糸には経糸と同様の糸条Ｐと糸条Ｑと用いて、ウォータージェットルームにて製織し、糸条Ｐと糸条Ｑとの比率が１０：１の平織物を得た。このときの生機密度は経糸７０本／２．５４cm、緯糸６０本／cmであった。
【００７２】
さらに、上記の平織物に公知の方法で精練、プレセット、染色を行い、糸条Ｑが経、緯糸ともに約５ｍｍ間隔に１本ずつ配列するように仕上げセット（熱風乾燥機で１９１℃、１５分間の熱処理）を行って、平織物を得た。このときの仕上げ密度は、経糸７８本／２．５４cm、緯糸は７２本／２．５４cmであった。
【００７３】
実施例２
イソフタル酸20モル％、アジピン酸５モル％が共重合された共重合ＰＢＴ70質量％、平均粒径0.2μｍの導電性カーボンブラック30質量％とを溶融混練し、常法によりチップ化して導電性成分のポリマーを得た。また、イソフタル酸８モル％が共重合された共重合ＰＥＴを用いて上記と同様に溶融混練し、常法によりチップ化して非導電性成分用のポリマーを得た。次に、単糸の横断面形状が図２（ｃ）となるように設計された紡糸口金を用いて、通常の複合紡糸装置より紡糸温度２６０℃、導電性成分の複合比率２０質量％で紡糸し、冷却、オイリングしながら３０００ｍ／分の速度で巻き取り、４５dtex／２ｆの未延伸糸を得た。そして、この未延伸糸を９０℃の熱ローラを介して１．６０倍に延伸し、さらに、１９０℃のヒートプレート上で熱処理を行って巻き取り、図２（ｃ）記載の断面形状を有する２８dtex／２の導電性繊維を得た。
熱接着性繊維として、実施例１と同様のものを用い、実施例１と同様にしてカバリング複合糸及び織物を得た。
【００７４】
実施例３
熱接着性繊維として、ポリエステルＡとして、融点が２５５℃、極限粘度０．８０のＰＥＴを芯部に用い、鞘部に熱接着性成分（ポリエステルＢ）としてε−カプロラクトンを酸成分に対して１５モル％及び１，４−ブタンジオールをジオール成分に対して５０モル％共重合した極限粘度０．７０、Ｔｍ（融点）１６０℃の結晶性のポリエチレンテレフタレートを用い、ポリエステルＡを芯部にポリマーＢを鞘部とし、芯鞘質量比率１：１となるようにして、通常の複合紡糸装置より紡糸温度２８０℃で溶融紡糸を行った。紡出した糸条を冷却した後、続いて油剤を付与して加熱ローラ間で５．２倍の延伸を行い、３％の弛緩熱処理を行った後、速度３０００ｍ／分のワインダーに巻き取り、５５５dtex／４８ｆの熱接着性繊維を得た。
実施例１の熱接着性繊維に代えて上記の熱接着性繊維を用いた以外は実施例１と同様に行い、カバリング複合糸を得た。
【００７５】
次いで、通常のＰＥＴからなる８４dtex／３６ｆのマルチフィラメント（糸条Ｐ）と、得られたカバリング複合糸を糸条Ｑとし、経糸として、糸条Ｐと糸条Ｑを６：１の比率で用いた。緯糸には経糸と同様の糸条Ｐと糸条Ｑと用いて、ウォータージェットルームにて製織し、糸条Ｐと糸条Ｑとの比率が６：１の平織物を得た。さらに、この平織物に公知の方法で精練、プレセット、染色を行い、糸条Ｑが経、緯糸ともに約５ｍｍ間隔に１本ずつ配列するように仕上げセット（熱風乾燥機で１７０℃の熱処理）を行って、平織物を得た。織物の仕上げ密度は、経糸３５本／２．５４cm、緯糸は３５本／２．５４cmであった。
【００７６】
実施例４
実施例1で用いた、導電性繊維と熱接着性繊維を用い、インターレース処理を行って混繊糸を得た。インターレース処理条件としては、インターレースノズルとして阿波スピンドル社製ＭＫ２を用い、インタレースゾーンのオーバーフィード率を導電性繊維糸条側を3％、熱接着性繊維側を1％とし、空気圧19.6パスカル、糸速１２０m／minにて処理を行い、混繊糸を得た。
得られた混繊糸を用い、実施例１と同様にして織物を得た。
【００７７】
比較例１
実施例１の導電性繊維において、導電性成分のポリマーを芯部に非導電性成分のポリマーを鞘部に配した導電性繊維とした以外は、実施例１と同様にしてカバリング複合糸を得、平織物を得た。
【００７８】
比較例２
実施例1のカバリングにおいて、導電性繊維の周りに熱接着性繊維が巻き付いたカバリング複合糸となるようにした以外は実施例１と同様にしてカバリング複合糸を得、平織物を得た。
【００７９】
比較例３
熱接着性繊維に代えて、通常のＰＥＴからなる５６dtex／２４ｆのマルチフィラメントを用いた以外は、実施例１と同様にしてカバリング複合糸を得、平織物を得た。
【００８０】
実施例１〜４、比較例１〜3で得られたカバリング複合糸及び織物の特性値を表１に示す。
【００８１】
【表１】
2008013874.tif 000003
【００８２】
表１から明らかなように、実施例１〜４のカバリング複合糸及び混繊糸は、電気抵抗値が１×１０４〜１×１０９Ω／ｃｍであり、得られた織物の表面漏洩抵抗値が１×１０４Ω〜１×１０９Ωであり、表面漏洩抵抗値低下率も低く、導電性能の保持性にも優れたものであった。
【００８３】
一方、比較例１のカバリング複合糸は、導電性繊維として、電気抵抗値が低いものを用いたため、比較例２のカバリング複合糸は、導電性繊維の周りに熱接着性繊維が巻き付いたカバリング複合糸であったため、両者ともに電気抵抗値が低く、得られた織物の表面漏洩抵抗値も低いものであった。比較例３のカバリング複合糸は、熱接着性繊維に代えて通常のＰＥＴからなるマルチフィラメントを用いたため、得られた織物は、表面漏洩抵抗値低下率が高く、導電性能の保持性に劣るものであった。
【図面の簡単な説明】
【００８４】
【図１】本発明の導電性複合糸を構成する導電性繊維を繊維の長手方向に対して垂直に切断した横断面形状を示す一実施態様である。
【図２】本発明の導電性複合糸を構成する導電性繊維を繊維の長手方向に対して垂直に切断した横断面形状を示す他の実施態様である。
【図３】本発明の導電性複合糸のシングルカバリング糸の一実施態様を示す模式図である。
【図４】本発明の導電性複合糸のダブルカバリング糸の一実施態様を示す模式図である。
【図１】
2008013874.tif 000004
【図２】
2008013874.tif 000005
【図３】
2008013874.tif 000006
【図４】
2008013874.tif 000007